(57)【要約】【課題】所望の光学特性を有し、かつ、透過率が良好である光学ガラスを提供する。【解決手段】ガラス組成として、質量％で、ＳｉＯ２  ０．１〜４０％、Ｔａ２Ｏ５  ０．１％〜３５％、Ｎｂ２Ｏ５  ３９．５〜７０％（ただし、７０％は含まない）、ＴｉＯ２  ０〜１５％およびＮａ２Ｏ＋Ｋ２Ｏ＋Ｌｉ２Ｏ  ０．１〜４０％を含有し、かつ、鉛成分、比素成分、フッ素成分を実質的に含有しないことを特徴とする光学ガラス。【選択図】図１
2014001120.tif 000002
【特許請求の範囲】
【請求項１】
ガラス組成として、質量％で、ＳｉＯ２  ０．１〜４０％、Ｔａ２Ｏ５  ０．１％〜３５％、Ｎｂ２Ｏ５  ３９．５〜７０％（ただし、７０％は含まない）、ＴｉＯ２  ０〜１５％およびＮａ２Ｏ＋Ｋ２Ｏ＋Ｌｉ２Ｏ  ０．１〜４０％を含有し、かつ、鉛成分、ヒ素成分、フッ素成分を実質的に含有しないことを特徴とする光学ガラス。
【請求項２】
さらに、ガラス組成として、質量％で、ＭｇＯ＋ＳｒＯ＋ＢａＯ＋ＺｎＯ＋ＺｒＯ２を０〜１０％含有することを特徴とする請求項１に記載の光学ガラス。
【請求項３】
さらに、ガラス組成として、質量％で、Ｂ２Ｏ３  ０〜１０％およびＡｌ２Ｏ３  ０〜１０％を含有することを特徴とする請求項１または２に記載の光学ガラス。
【請求項４】
さらに、ガラス組成として、質量％で、Ｌａ２Ｏ３＋Ｇｄ２Ｏ３＋Ｂｉ２Ｏ３＋Ｙ２Ｏ３＋Ｙｂ２Ｏ３＋ＴｅＯ２＋ＧｅＯ２を０〜１０％含有することを特徴とする請求項１〜３のいずれか一項に記載の光学ガラス。
【請求項５】
質量比で、ＴｉＯ２／Ｔａ２Ｏ５が０．１〜１５０であることを特徴とする請求項１〜４のいずれか一項に記載の光学ガラス。
【請求項６】
質量比で、Ｎｂ２Ｏ５／Ｔａ２Ｏ５が１．５〜７００であることを特徴とする請求項１〜５のいずれか一項に記載の光学ガラス。
【請求項７】
質量比で、ＴｉＯ２／Ｎｂ２Ｏ５が０〜０．３５であることを特徴とする請求項１〜６のいずれか一項に記載の光学ガラス。
【請求項８】
質量比で、ＳｉＯ２／Ｔａ２Ｏ５が０．１〜３００であることを特徴とする請求項１〜７のいずれか一項に記載の光学ガラス。
【請求項９】
屈折率が１．７〜１．９５、アッベ数が１５〜３５であることを特徴とする請求項１〜８のいずれか一項に記載の光学ガラス。
【請求項１０】
部分分散比が０．６３以下であることを特徴とする請求項１〜９のいずれか一項に記載の光学ガラス。
【請求項１１】
部分分散比（θｇ，Ｆ）とアッベ数（νｄ）が、（θｇ，Ｆ）＜−０．００４１×（νｄ）＋０．７１９０の関係式を満たすことを特徴とする請求項１〜１０のいずれか一項に記載の光学ガラス。
【発明の詳細な説明】
【技術分野】
【０００１】
本発明は、デジタルカメラやビデオカメラの光学レンズや光通信用レンズ等として好適な光学ガラスに関する。
【背景技術】
【０００２】
近年、デジタルカメラやビデオカメラの高性能化、具体的には、小型化、高倍率化、高精細化等がますます進んでいる。このような高性能化を達成するため、デジタルカメラやビデオカメラに使用される光学レンズ用ガラスには、高屈折率、高分散および異常分散等の特性が要求されることが多くなっている。
【０００３】
上記特性を満たすガラスとして、例えば、屈折率（ｎｄ）が１．７５以上、アッベ数（νｄ）が３０以下のＳｉＯ２−ＴｉＯ２−Ｎｂ２Ｏ５系ガラスが提案されている（例えば、特許文献１参照）。このガラスは、高屈折率、高耐侯性等の特性を利用して、デジタルカメラやビデオカメラの光学レンズ以外にも、光通信用レンズとして好適である。
【先行技術文献】
【特許文献】
【０００４】
【特許文献１】特開２００９−２０３１３４号公報
【発明の概要】
【発明が解決しようとする課題】
【０００５】
従来のＳｉＯ２−ＴｉＯ２−Ｎｂ２Ｏ５系ガラスは所望の光学特性を有するものの、透過率が低く、光学レンズとしての使用に支障をきたすという問題があった。
【０００６】
以上の課題に鑑み、本発明は、所望の光学特性を有し、かつ、透過率が良好である光学ガラスを提供することを目的とする。
【課題を解決するための手段】
【０００７】
本発明は、ガラス組成として、質量％で、ＳｉＯ２  ０．１〜４０％、Ｔａ２Ｏ５  ０．１％〜３５％、Ｎｂ２Ｏ５  ３９．５〜７０％（ただし、７０％は含まない）、ＴｉＯ２  ０〜１５％およびＮａ２Ｏ＋Ｋ２Ｏ＋Ｌｉ２Ｏ  ０．１〜４０％を含有し、かつ、鉛成分、ヒ素成分、フッ素成分を実質的に含有しないことを特徴とする光学ガラスに関する。
【０００８】
本発明者らの調査の結果、ＳｉＯ２−ＴｉＯ２−Ｎｂ２Ｏ５系ガラスにおいて透過率が低下する主な原因は、屈折率および分散を高めるための成分であるＴｉＯ２が多量に含有されていることにあることを突き止めた。そこで、ＴｉＯ２の含有量を極力少なくするとともに、同じく屈折率および分散を高める成分であるＮｂ２Ｏ５およびＴａ２Ｏ５を多く含む、ＳｉＯ２−Ｎｂ２Ｏ５−Ｔａ２Ｏ５−Ｒ２Ｏ（ＲはＬｉ、ＮａまたはＫ）系ガラスであれば、高屈折率および高分散の光学特性を達成しつつ、高透過率を達成できることを見出した。また、耐候性も良好となり、製造工程や製品使用中において、物性の低下や表面の変質等が生じにくくなる。さらに、Ｔａ２Ｏ５を必須成分として含有することにより、異常分散性に優れた（すなわち、部分分散比の低い）ガラスを得ることが可能となる。
【０００９】
第二に、本発明の光学ガラスは、さらに、ガラス組成として、質量％で、ＭｇＯ＋ＳｒＯ＋ＢａＯ＋ＺｎＯ＋ＺｒＯ２を０〜１０％含有することが好ましい。
【００１０】
第三に、本発明の光学ガラスは、さらに、ガラス組成として、質量％で、Ｂ２Ｏ３  ０〜１０％およびＡｌ２Ｏ３  ０〜１０％を含有することが好ましい。
【００１１】
第四に、本発明の光学ガラスは、さらに、ガラス組成として、質量％で、Ｌａ２Ｏ３＋Ｇｄ２Ｏ３＋Ｂｉ２Ｏ３＋Ｙ２Ｏ３＋Ｙｂ２Ｏ３＋ＴｅＯ２＋ＧｅＯ２を０〜１０％含有することが好ましい。
【００１２】
第五に、本発明の光学ガラスは、質量比で、ＴｉＯ２／Ｔａ２Ｏ５が０．１〜１５０であることが好ましい。
【００１３】
第六に、本発明の光学ガラスは、質量比で、Ｎｂ２Ｏ５／Ｔａ２Ｏ５が１．５〜７００であることが好ましい。
【００１４】
第七に、本発明の光学ガラスは、質量比で、ＴｉＯ２／Ｎｂ２Ｏ５が０〜０．３５であることが好ましい。
【００１５】
第八に、本発明の光学ガラスは、質量比で、ＳｉＯ２／Ｔａ２Ｏ５が０．１〜３００であることが好ましい。
【００１６】
第九に、本発明の光学ガラスは、屈折率が１．７〜１．９５、アッベ数が１５〜３５であることが好ましい。
【００１７】
第十に、本発明の光学ガラスは、部分分散比が０．６３以下であることが好ましい。
【００１８】
第十一に、本発明の光学ガラスは、部分分散比（θｇ，Ｆ）とアッベ数（νｄ）が、（θｇ，Ｆ）＜−０．００４１×（νｄ）＋０．７１９０の関係式を満たすことが好ましい。
【発明の効果】
【００１９】
本発明によれば、所望の光学特性を有し、かつ、透過率が良好である光学ガラスを提供することが可能となる。
【図面の簡単な説明】
【００２０】
【図１】実施例および比較例の各試料につき、部分分散比（θｇ，Ｆ）とアッベ数（νｄ）の値と、式（θｇ，Ｆ）＝−０．００４１×（νｄ）＋０．７１９０との関係を示すグラフである。
【発明を実施するための形態】
【００２１】
以下に、本発明の光学ガラスにおける各成分の含有量を上記のように限定した理由を説明する。なお、特に断りがない場合、以下の説明において「％」は「質量％」を意味する。
【００２２】
ＳｉＯ２はガラス骨格を形成する成分である。また、耐候性を向上させる効果があり、特にガラス中のアルカリ金属酸化物等の成分が水へ選択的に溶出することを抑制する効果が高い。さらに、液相温度を低下させ、失透を抑制する効果がある。ＳｉＯ２の含有量は０．１〜４０％であり、好ましくは０．１〜３７．５％、より好ましくは２．５〜３５％、さらに好ましくは５〜３０％である。ＳｉＯ２の含有量が少なすぎると、上記効果が得られにくくなる。一方、ＳｉＯ２の含有量が多すぎると、溶融性が低下して未溶解による脈理や気泡がガラス中に残存しやすくなり、レンズ用ガラスとしての要求品位を満たさなくなる可能性がある。
【００２３】
Ｔａ２Ｏ５は高屈折率化および高分散化を達成するための成分であり、また、部分分散比を低下させる効果の高い成分である。さらに、高屈折率化を達成できる成分の中で、比較的液相温度を上昇させにくい（失透が発生しにくい）成分である。Ｔａ２Ｏ５の含有量は０．１〜３５％であり、好ましくは０．５〜３３％、より好ましくは１〜３２％、さらに好ましくは２〜３１％である。Ｔａ２Ｏ５の含有量が少なすぎると、上記効果が得られにくくなる。一方、Ｔａ２Ｏ５の含有量が多すぎると、液相温度が上昇してＴａ２Ｏ５を主成分とした結晶が析出しやすくなり、ガラス化が困難になる傾向がある。
【００２４】
Ｎｂ２Ｏ５は高屈折率化および高分散化を達成するための成分であり、また、部分分散比を低下させる効果も有する。Ｎｂ２Ｏ５の含有量は３９．５〜７０％（ただし、７０％は含まない）であり、好ましくは４０〜６５％であり、より好ましくは４１〜６０％であり、さらに好ましくは４２〜５７．５％である。Ｎｂ２Ｏ５の含有量が少なすぎると、上記効果が得られにくくなる。一方、Ｎｂ２Ｏ５の含有量が多すぎると、液相温度が上昇してＮｂ２Ｏ５を主成分とした結晶が析出しやすくなり、ガラス化が困難になる傾向がある。
【００２５】
ＴｉＯ２は高屈折率化および高分散化を達成するための成分であり、また、部分分散比を低下させる効果も有する。また、紫外光によるガラスの着色を抑制する効果がある。ただし、その含有量が多すぎると、耐失透性が低下してガラス化が困難になる傾向がある。また、可視域透過率が低下しやすくなる。以上に鑑み、ＴｉＯ２の含有量は０〜１５％であり、好ましくは０．１〜１２．５％、より好ましくは０．５〜１０％、特に１〜８．５％である。
【００２６】
本発明の光学ガラスにおいて、低い部分分散比を達成するためには、ＴｉＯ２とＴａ２Ｏ５の含有量の比を適宜調整することが好ましい。具体的には、質量比で、ＴｉＯ２／Ｔａ２Ｏ５が、好ましくは０．１〜１５０、より好ましくは０．５〜１２５、さらに好ましくは１〜１００である。当該比率が小さすぎると、所望の光学特性が得られにくくなったり、失透しやすくなる。一方、当該比率が大きすぎると、低い部分分散比が得られにくくなる。
【００２７】
本発明の光学ガラスにおいて、低い部分分散比を達成するためには、Ｎｂ２Ｏ５とＴａ２Ｏ５の含有量の比を適宜調整することが好ましい。具体的には、質量比で、Ｎｂ２Ｏ５／Ｔａ２Ｏ５が、好ましくは１．５〜７００、より好ましくは２〜５００、さらに好ましくは２．５〜３００である。当該比率が小さすぎると、所望の光学特性が得られにくくなったり、失透しやすくなる。一方、当該比率が大きすぎると、低い部分分散比が得られにくくなる。
【００２８】
本発明の光学ガラスにおいて、低い部分分散比を達成するためには、ＴｉＯ２とＮｂ２Ｏ５の含有量の比を適宜調整することが好ましい。具体的には、質量比で、ＴｉＯ２／Ｎｂ２Ｏ５が、好ましくは０〜０．３５、より好ましくは０〜０．３、さらに好ましくは０．１〜０．２５である。当該比率が大きすぎると、低い部分分散比が得られにくくなる。また、高屈折率および高分散の光学特性が得られにくくなる。
【００２９】
本発明の光学ガラスにおいて、低い部分分散比を達成するためには、ＳｉＯ２とＴａ２Ｏ５の含有量の比を適宜調整することが好ましい。具体的には、質量比で、ＳｉＯ２／Ｔａ２Ｏ５が、好ましくは０．１〜３００、より好ましくは０．５〜２００、さらに好ましくは１〜１５０である。当該比率が小さすぎると、所望の光学特性が得られにくくなったり、失透しやすくなる。一方、当該比率が大きすぎると、低い部分分散比が得られにくくなる。
【００３０】
Ｌｉ２Ｏ、Ｎａ２ＯおよびＫ２Ｏは部分分散比を低下させる成分である。また、軟化点を低下させたり、ガラス化を容易にする効果がある。Ｌｉ２Ｏ＋Ｎａ２Ｏ＋Ｋ２Ｏの含有量は０．１〜４０％であり、好ましくは０．５〜３７．５％、より好ましくは１〜３５％、さらに好ましくは１．５〜３２．５％、特に好ましくは２〜３０％である。Ｌｉ２Ｏ＋Ｎａ２Ｏ＋Ｋ２Ｏの含有量が少なすぎると、上記効果が得られにくくなる。一方、Ｌｉ２Ｏ＋Ｎａ２Ｏ＋Ｋ２Ｏの含有量が多すぎると、化学的耐久性が低下しやすくなる。また、高屈折率かつ高分散の光学特性が得られにくくなる。
【００３１】
なお、Ｌｉ２Ｏ、Ｎａ２ＯおよびＫ２Ｏの各成分の含有量は、それぞれ０〜４０％であり、好ましくは０．１〜３７．５％、より好ましくは０．５〜３５％、さらに好ましくは１〜３２．５％、特に好ましくは１．５〜３０％である。
【００３２】
本発明の光学ガラスには、上記成分以外にも、下記の成分を含有させることが可能である。
【００３３】
Ｐ２Ｏ５はガラス骨格を形成する成分であり、失透を抑制するとともに耐候性を向上させる効果がある。また、アッベ数を高める効果がある。ただし、Ｐ２Ｏ５の含有量が多すぎると、かえって耐候性が低下する傾向がある。また、屈折率が低下したり、軟化点が上昇して低温でのモールドプレス成形が困難になる傾向がある。さらに、部分分散比が不当に上昇する傾向がある。したがって、Ｐ２Ｏ５の含有量は、好ましくは０〜１０％、より好ましくは０〜５％である。
【００３４】
ＭｇＯ、ＳｒＯ、ＢａＯ、ＺｎＯおよびＺｒＯ２は、中間酸化物としてガラス骨格を形成するため、耐失透性を改善したり、化学的耐久性を向上させる効果がある。ただし、これらの成分は部分分散比を上昇させるため、その含有量が多すぎると所望の光学特性が得られにくくなる。したがって、ＭｇＯ＋ＳｒＯ＋ＢａＯ＋ＺｎＯ＋ＺｒＯ２の含有量は、好ましくは０〜１０％、より好ましくは０〜８％、さらに好ましくは０．１〜７、５％、特に好ましくは０．５〜６．５％である。
【００３５】
Ｌａ２Ｏ３、Ｇｄ２Ｏ３、Ｂｉ２Ｏ３、Ｙ２Ｏ３、Ｙｂ２Ｏ３、ＴｅＯ２およびＧｅＯ２は屈折率を高める成分である。ただし、これらの成分は部分分散比を上昇させるため、その含有量が多すぎると所望の光学特性が得られにくくなる。したがって、Ｌａ２Ｏ３＋Ｇｄ２Ｏ３＋Ｂｉ２Ｏ３＋Ｙ２Ｏ３＋Ｙｂ２Ｏ３＋ＴｅＯ２＋ＧｅＯ２の含有量は、好ましくは０〜１０％、より好ましくは０〜９％、さらに好ましくは０．１〜８％、特に好ましくは０．５〜５％である。
【００３６】
ＷＯ３は高屈折率化および高分散化を達成するための成分であり、部分分散比を低下させる効果も有する。また、紫外光による着色を抑制できる。ただし、その含有量が多すぎると、耐失透性が低下してガラス化が困難になったり、紫外域透過率が低下する傾向がある。また、プレス金型との親和性が増大して、モールドプレス成形時にガラスが金型と融着しやすくなる傾向がある。したがって、ＷＯ３の含有量は、好ましくは０〜３０％、より好ましくは０．１〜２９％、さらに好ましくは０．５〜２８％、特に好ましくは１〜２７．５％である。
【００３７】
Ｂ２Ｏ３は、ＳｉＯ２と同様にガラス骨格を形成することが可能な成分である。また、耐候性を向上させる効果があり、特にガラス中の成分が水へ選択的に溶出することを抑制する効果が高い。Ｂ２Ｏ３の含有量は、好ましくは０〜１０％、より好ましくは０．１〜５％である。Ｂ２Ｏ３の含有量が多すぎると、部分分散比が上昇する傾向がある。また、高屈折率かつ高分散な光学特性が得られにくくなる。
【００３８】
Ａｌ２Ｏ３は、ＳｉＯ２と同様にガラス骨格を形成することが可能な成分である。また、耐候性を向上させる効果があり、特にガラス中の成分が水へ選択的に溶出することを抑制する効果が高い。また、少量添加することで失透を抑制する効果がある。Ａｌ２Ｏ３の含有量は、好ましくは０〜１０％、より好ましくは０．１〜５％である。Ａｌ２Ｏ３の含有量が多すぎると、失透しやすくなる。また、溶融性が低下して脈理や気泡がガラス中に残存し、レンズ用ガラスとしての要求品位を満たさなくなる可能性がある。
【００３９】
清澄剤として、例えばＳｂ２Ｏ３、ＳｎＯ２、ＣｅＯ２、ＮＯ３またはＳＯ３を含有させることができる。Ｓｂ２Ｏ３は微量であれば可視域透過率を向上させる効果も有する。ただし、上記清澄剤の含有量が多すぎると、望まない着色が発生するおそれがあるため、これらの成分の含有量はそれぞれ１％以下とすることが好ましい。
【００４０】
鉛成分（例えばＰｂＯ）、ヒ素成分（例えばＡｓ２Ｏ３）およびフッ素成分（例えばＦ２）は環境への負荷が大きく、また、ガラスへの着色が懸念されるため、実質的に含有しない（具体的には各々０．１％未満）。
【００４１】
本発明の光学ガラスをレンズとして使用する場合、屈折率を高めるほど薄型化が可能となり、光学デバイスを小型化する上で有利となる。よって、本発明の光学ガラスの屈折率（ｎｄ）は、好ましくは１．７以上、より好ましくは１．７５以上、さらに好ましくは１．７７５以上、特に好ましくは１．７８５以上、最も好ましくは１．８以上である。一方、屈折率を向上させるためには、Ｎｂ２Ｏ５等のガラスを不安定にさせる成分を多く含有させる必要があるため、ガラスの安定性を考慮して屈折率の上限を規定する必要がある。具体的には、本発明の光学ガラスの屈折率は、好ましくは１．９５以下、より好ましくは１．９以下である。
【００４２】
本発明の光学ガラスのアッベ数は、好ましくは３５以下、より好ましくは３０以下、さらに好ましくは２６以下、特に好ましくは２４以下である。なお、アッベ数が低いほど、光学設計上、他のレンズとの組み合わせにおける色収差の低減に有利となるが、一方で、屈折率が低下したり、ガラスが不安定になる傾向がある。そのため、本発明の光学ガラスのアッベ数は、好ましくは２０以上、より好ましくは２１以上、さらに好ましくは２２以上である。
【００４３】
光学デバイスにおいて色収差の補正をおこなうため、低分散ガラスと高分散ガラスを組み合わせて使用するのが一般的である。ここで、高分散ガラスとして部分分散比の小さいガラスを使用することにより、色収差の補正がより効果的に行えることがわかっている。したがって、本発明の光学ガラスの部分分散比（θｇ，Ｆ）は、好ましくは０．６３以下、より好ましくは０．６２以下、さらに好ましくは０．６１５以下である。
【００４４】
既述の特性以外に、本発明の光学ガラスは低ガラス転移点を満たすことが好ましい。それにより、モールドプレス成形時の金型との融着を抑制でき、量産性を向上させることができる。また、ガラス転移点が低いほど、モールドプレス成形時にガラス成分が揮発しにくくなり、成形精度の低下や金型の劣化または汚染といった問題が生じにくくなる。具体的には、本発明の光学ガラスのガラス転移点は、好ましくは７００℃以下、より好ましくは６５０℃以下である。
【００４５】
本発明の光学ガラスは着色度λ７０が低いことが好ましい。それにより、可視域および近紫外域における透過率が高くなり、かつ、色補正が少なくなるため、各種光学レンズ等の光学素子に好適となる。具体的には、本発明の光学ガラスの着色度ガラスλ７０は、好ましくは４８０ｎｍ未満、より好ましくは４７０ｎｍ以下、さらに好ましくは４６０ｎｍ以下である。
【００４６】
なお、「着色度λ７０」とは、透過率曲線において透過率が７０％を示す最短波長をいう。
【００４７】
次に本発明の光学ガラスを用いた、デジタルカメラやビデオカメラ等に使用される光学レンズを作製する方法を説明する。
【００４８】
まず所望の組成となるように調合したガラス原料を溶融する。次に、溶融ガラスをノズルの先端から滴下して液滴状に成形（液滴成形）して硝材を得る。得られた硝材を研磨した後、あるいは研磨することなくモールドプレス成形し、所定形状の光学レンズを得る。なお、液滴成形を行う代わりに、溶融ガラスをインゴット状に成形し、適当な大きさに切り出した硝材を研磨した後、モールドプレス成形する方法を採用することもできる。
【００４９】
本発明の光学ガラスから作製された光学レンズは、金属部品とアセンブリされたレンズキャップとして使用することもできる。
【実施例】
【００５０】
以下、本発明を実施例に基づいて説明するが、本発明はこれらの実施例に何ら限定されるものではない。
【００５１】
表１〜３は本発明の実施例（試料Ｎｏ．１〜２２）および比較例（試料Ｎｏ．２３〜２７）を示している。
【００５２】
【表１】
2014001120.tif 000003
【００５３】
【表２】
2014001120.tif 000004
【００５４】
【表３】
2014001120.tif 000005
各試料は次のようにして調製した。まず表に示す各組成になるようにガラス原料を調合し、白金ルツボを用いて１５００℃で２時間溶融した。得られた溶融ガラスをカーボン板上に流し出し、アニール後、各測定に適した試料を作製した。
【００５５】
得られた試料について、屈折率（ｎｄ）、アッベ数（νｄ）、部分分散比（θｇ，Ｆ）および着色度λ７０を測定した。結果を表１〜３に示す。また、図１に、部分分散比（θｇ，Ｆ）とアッベ数（νｄ）の値と、式（θｇ，Ｆ）＝−０．００４１×（νｄ）＋０．７１９０との関係を示す。なお、図１において、●はＮｏ．１〜２２、■はＮｏ．２４〜２６のデータを示す。
【００５６】
屈折率は、ヘリウムランプのｄ線（５８７．６ｎｍ）に対する測定値で示した。
【００５７】
アッベ数は、ヘリウムランプのｄ線の屈折率と、水素ランプのＦ線（４８６．１ｎｍ）およびＣ線（６５６．３ｎｍ）の屈折率の値を用い、アッベ数（νｄ）＝｛（ｎｄ−１）／（ｎＦ−ｎＣ）｝の式から算出した。
【００５８】
部分分散比は、水素ランプのＦ線、Ｃ線およびｇ線（４３５．８ｎｍ）の屈折率の値を用い、部分分散比（θｇ，Ｆ）＝｛（ｎｇ−ｎＦ）／（ｎＦ−ｎＣ）｝の式から算出した。
【００５９】
着色度λ７０は、分光光度計を用いて、厚さ１０ｍｍ±０．１ｍｍの光学研磨された試料について、２００〜８００ｎｍの波長域での透過率を０．５ｎｍ間隔で測定し、得られた透過率曲線における透過率７０％を示す最短波長により評価した。
【００６０】
表１〜３から明らかなように、本発明の実施例であるＮｏ．１〜２２の各試料は失透せずにガラス化し、かつ、屈折率が１．７９９２〜１．８８９１、アッベ数が２３．２〜２７．３、部分分散比が０．５９９５〜０．６１８０、着色度λ７０が４３５〜４６９ｎｍであり、所望の光学特性を有していた。
【００６１】
一方、比較例であるＮｏ．２３および２７の各試料はガラス化しなかった。また、Ｎｏ．２４〜２６の各試料は部分分散比が０．６３０５以上と高く、また、着色度λ７０が４８０〜５４０ｎｍと高く透過率に劣っていた。
【産業上の利用可能性】
【００６２】
本発明の光学ガラスは、モールドプレス成形用硝材や研磨加工用硝材として、ＣＤ、ＭＤ、ＤＶＤ、その他各種光ディスクシステムの光ピックアップレンズ、ビデオカメラ、デジタルカメラ、その他一般のカメラの撮影用レンズや光通信用レンズ等に好適である。
【図１】
2014001120.tif 000006